장용 피 용액 은 다음 단계 와 같이 준비 되 었 다 . 제 제 IPX 066 - B 07 - 01 A 의 경우 , Eudragit ® SlOO 및 Eudragit ® LlOO ( 5 : 1 의 비율 ) 를 정제 수 위 에 분산 시키 고 , 균질 한 분 산액 이 될 때 까지 혼합 되 었 다 . 활석 은 폴리머 용액 에 분산 되 고 그리고 코팅 프로세스 를 통하 여 지속 적 으로 혼합 되 었 다 . 1 N NH 4 OH 용액 을 pH 가 5 . 5 가 될 때 까지 이 두 용액 에 점적 하 였 다 . 두 용액 을 합치 고 , 완전 하 게 혼합 시켰 다 . 활석 현탁액 은 활석 을 정제 수내 트리 에 틸 시트 레이트 용액 에 분산 시키 고 , 1 시간 교반 시켜 준비 하 였 다 . 상기 LlOO 및 SlOO 의 혼합물 을 활석 분산 물 과 복합 시키 고 , 완전 하 게 혼합 시켰 다 . 분산 액 은 코팅 프로세스 를 시작 하 기 전 에 140 메 쉬 스크린 을 통하 여 스크리닝 되 었 다 . IPX 066 - B 07 - 01 제제 B 의 경우 , 제제 A 와 동일 한 과정 을 거치 지만 , 단 Eudragit ® SlOO 폴리머 만 이용 되 었 다 . IPX 066 - B 07 - 01 제제 C 의 경우 , 제제 A 와 동일 한 과정 을 거치 지만 , 단 Eudragit ® FS 30 D 폴리머 만 이용 되 었 다 .